(57)【要約】【課題】本発明はエンボスを有した表層紙の裏面凹部に、熱可塑性樹脂、充填材からなる充填物を裏面が平滑になるように充填することにより、優れたエンボスの保持性を有した壁紙の提供を目的とする。【解決手段】本発明はエンボスを有した表層紙の裏面に熱可塑性樹脂１００重量部に対し、充填材１００〜６００重量部からなる充填物が前記表層紙の裏面が平滑になるように前記エンボスによる裏面凹部に充填されたことを特徴とする等を特徴とする。【選択図】図１
2005009046.tif 000002
【特許請求の範囲】
【請求項１】
エンボスを有した表層紙の裏面に熱可塑性樹脂１００重量部に対し、充填材１００〜６００重量部からなる充填物が前記表層紙の裏面が平滑になるように前記エンボスによる裏面凹部に充填されたことを特徴とする壁紙。
【請求項２】
充填物を構成する充填材が珪藻土、炭酸カルシウム、タルク、クレー、水酸化アルミニウム、水酸化マグネシウム    の何れか一、又は二以上の混合物であることを特徴とする請求項１記載の壁紙。
【請求項３】
充填物を構成する熱可塑性樹脂がエチレン酢酸ビニル共重合樹脂、アクリル樹脂、ウレタン樹脂、ポリエチレン樹脂、ポリプロピレン樹脂の何れか一又は２以上である請求項１、又は２記載の壁紙。
【請求項４】
充填物に水酸化アルミニウムを含有した請求項１乃至３記載の何れか一である壁紙。
【請求項５】
表層紙の表面、及び／又は裏面全体に熱可塑性樹脂層が設けられた請求項１乃至４記載の何れか一である壁紙。
【請求項６】
熱可塑性樹脂層に細孔が形成された請求項５記載の壁紙。
【請求項７】
熱可塑性樹脂からなる水性エマルジョンを、エンボスを有した表層紙裏面に前記エンボスによる凹部が充填されるように塗布し、コーター等により前記水性エマルジョンを均一化した後、加熱・硬化させることを特徴とする壁紙の製造方法。
【発明の詳細な説明】
【０００１】
【発明の属する技術分野】
本発明はエンボスを有した表層紙の裏面凹部に、熱可塑性樹脂、充填材からなる充填物を裏面が平滑になるように充填することにより、優れたエンボスの保持性を有した壁紙に関する。
【０００２】
【従来の技術】
従来、内装材、特に壁装材や天井材には、ポリ塩化ビニル樹脂を中心とした熱可塑性樹脂や紙材が使用され、意匠性付与を目的として、模様等に加え、エンボスも設けられてきた。しかしながら、とりわけ、ポリ塩化ビニル製の壁装材等は加工が容易であり、物性も比較的優れており、価格も安価ということで、広く用いられてきた。しかしながら、ホルムアルデヒド等の有害な揮発性物質を放出するという問題があった。また、オレフィン系樹脂からなる壁装材等は前記有害物質の放出等の問題はないものの、加工に要する技術レベルが高く、価格面でも相対的に高価な上、物性面でも問題が生じることが多かった。さらに、紙材からなる壁装材等は施工後に寸法の縮み等の物性面での問題が生じやすく、価格も高価であった。そこで、ガラス繊維等で織り込んだ織布である塗工紙が開発された。
【０００３】
塗工紙はそのまま壁等の対象部分に貼着し、表面を水性エマルジョンからなる塗料で仕上げるというものである。塗工紙は価格も比較的廉価で物性面も優れており、有害物質の揮発などの人体への負荷が非常に少ないという点、及び塗料を塗布するだけで室内の模様替えが可能である手軽さもあり優れた内装材である。しかしながら、塗工紙を用いた壁材、天井材等の内装材は塗工紙が織布であるため、表面から塗料を塗布した場合、織布独特の織目が現出するだけで、エンボスを任意に選択して付与することができる合成樹脂製壁紙等と比較して意匠の自由度が非常に乏しいものである。また、塗料の塗布により、色が変更可能である塗工紙に塗布する塗料はそのほとんどが水性エマルジョンであるため、通常の壁紙に塗布する場合、塗工紙自体は単にガラス等を織った織布であるため、意匠性は塗料による着色して得る以外が方法はなく、意匠性面での改善が望まれていた。また、塗工紙を構成するガラス等の繊維の毛羽立ちの問題も意匠性を低下させる要因となっていた。一方従来の壁紙は意匠性、及びその自由度は高いものの、壁面に十分に貼着するためのローラーがけ作業時に付与したエンボスが潰れてしまい、意匠性を低下させてしまうという問題があった。
【０００４】
そこで、凹凸模様が形成された表面シート材の裏面に、発泡せしめられた接着剤を介して裏打ちシートを積層した装飾シート材であって、表面シート材に形成された凹凸部と裏打ちシート材との間隙部の少なくとも３０％が前記発泡せしめられた接着剤により充填されてなる凹凸模様を有する装飾シート材が提供されている（特開平９−４１２９６号公報）。
【０００５】
【特許文献１】
特開平９−４１２９６号公報（特許請求の範囲）
【０００６】
【発明が解決しようとする課題】
しかしながら、前記従来の発明は発泡接着剤によって裏打紙と表層紙の間のエンボスによる空隙が十分に埋められず、前記発泡接着剤が埋められていない部分の十分なエンボス保持性を奏することができない場合がある。また、エンボスによる間隙を埋めるように発泡させるために、加工条件等の調整が煩雑である。さらに、発泡のために発泡剤、又はマイクロカプセルが必要であり、経済面でも好ましくない。
【０００７】
【課題を解決するための手段】
そこで、本発明は上記問題を解決したものであり、請求項１記載の発明は、エンボスを有した表層紙の裏面に熱可塑性樹脂１００重量部に対し、充填材１００〜６００重量部からなる充填物が前記表層紙の裏面が平滑になるように前記エンボスによる裏面凹部に充填されたことを特徴とする壁紙、を提供するものである。本発明により、エンボス加工により生じた空洞が前記充填物により埋められており、かつ裏打紙を設けずとも十分に貼着可能である。従って、前記充填物による優れたエンボス保持性と裏打紙を設けないことによる優れた可撓性を有する壁紙を得ることができる。
【０００８】
請求項２記載の発明は請求項１記載の発明の特徴に加え、充填物を構成する充填材が珪藻土、炭酸カルシウム、タルク、クレー、水酸化アルミニウム、水酸化マグネシウムの何れか一、又は二以上の混合物であることを特徴とする壁紙、を提供するものである。前記充填物を構成する充填材を適宜選択することにより、機能性を付与することもできる。例えば、充填物を構成する充填材を珪藻土することにより、昨今問題となっているホルムアルデヒドやＶＯＣを吸収するという機能性を付与することもできる。また、前記充填材として炭酸カルシウムを選択することで、比較的安価に本発明壁紙を生産することができる。
【０００９】
請求項３記載の発明は請求項１、又は２記載の発明の特徴に加え、充填物を構成する熱可塑性樹脂がエチレン酢酸ビニル共重合樹脂、アクリル樹脂、ウレタン樹脂、ポリエチレン樹脂、ポリプロピレン樹脂の何れか一又は２以上である壁紙、を提供するものである。充填物を構成する熱可塑性樹脂をエチレン酢酸ビニル共重合樹脂等にすることにより、エンボスを有した表層紙の裏面凹部に上記樹脂を含むエマルジョンを充填しやすいという効果を奏することができる。
【００１０】
請求項４記載の発明は請求項１乃至３記載の発明の特徴に加え、充填物に水酸化アルミニウムを含有した何れか一である壁紙、を提供するものである。壁紙の充填物として水酸化アルミニウムを含有させることにより、防火性能を付与、又は向上させることができ、特に表層紙が可燃性素材、例えば紙素材の場合に有効である。
【００１１】
請求項５記載の発明は請求項１乃至４記載の発明の何れか一の特徴に加え、表層紙の表面、及び／又は裏面全体に熱可塑性樹脂層が設けられた壁紙、を提供するものである。例えば、表層紙の表面にエチレンビニルアルコール樹脂層を設けることにより、優れた防汚性を付与することができる。
【００１２】
請求項６記載の発明は請求項５記載の発明の特徴に加え熱可塑性樹脂層に細孔が形成された壁紙、を提供するものである。
【００１３】
【発明の実施の形態】
以下、図面を参照しながら、本発明壁紙についてさらに詳述する。
図１は本発明壁紙の一例の断面図を示す。図１において、１は表層紙、２は充填物を示す。同図に示すように、表層紙のエンボス付与により生じた空間を充填物２により、充填されている。表層紙１は通常壁紙として用いられる素材のもの、即ち、紙、ポリ塩化ビニル樹脂、エチレン酢酸ビニル共重合樹脂等のポリオレフィン系樹脂を使用することができる。本発明は表層紙が紙素材からなる壁紙である場合に、特にでんぷん糊等の水系接着剤で貼着する際、前記表層紙の紙素材が水分を吸収し、エンボスの保持性が極めて悪くなることから、特に表層紙が紙素材である場合に本発明の効果は顕著である。表層紙の素材として、紙を用いる場合は任意の坪量の表層紙を使用することができるが加工性の観点から５０〜２００ｇ／ｍ２が好ましい。
【００１４】
また、表層紙のエンボス付与による裏面の凹部、即ち、表面からはエンボスの凸部に該当する部分に充填される充填物は熱可塑性樹脂、及び充填剤から構成されている。前記熱可塑性樹脂は充填物自体において前記充填剤の結合剤として使用されるとともに、表層紙との結合剤としての作用もある。さらに、本発明壁紙を貼着する際の接着剤、又は粘着剤等の貼着剤との貼着性を保持する効果もある。かかる観点から、充填物を構成する熱可塑性樹脂はエチレン酢酸ビニル共重合樹脂、アクリル樹脂、ウレタン樹脂、ポリエチレン樹脂、ポリプロピレン樹脂、又はそれらの混合物が好ましい。理由は前記樹脂を含むエマルジョンをエンボスを有した表層紙の凹部の充填が容易である上、コストが安価であるからである。また、本発明壁紙を構成する充填物中の充填剤は前記壁紙の貼着時のエンボス保持性に大きく寄与するものである。従って、通常内装材で使用されている炭酸カルシウム、タルク、クレー等が充填物を構成する充填剤として含有させることができる。
【００１５】
前記充填剤は単独として含有させても良いし、２種以上の充填剤を混合して含有させても良い。また、本発明壁紙を構成する充填物中の充填剤は前記エンボス保持性の他、含有させる充填剤によって、別途機能性を付与することもできる。例えば、本発明壁紙の充填物に含有させる充填剤として、珪藻土を含有させた場合、表層紙からの通気性を確保すれば、珪藻土の水分を吸放出する性質から本発明壁紙を有した室内の湿度の調節機能を付与することができる。また、珪藻土は前記水分の吸放出以外にホルムアルデヒド、アンモニア、硫化水素、トリメチルアミン、及びメチルメルカプタン等の悪臭の原因となる物質を吸着することができるため、本発明壁紙に消臭機能を付与することもできる。さらに、充填物に含有させる充填剤として、水酸化アルミニウムをその一部、又は全部に使用することにより、防炎機能を付与することもできる。各充填剤の含有量としては、熱可塑性樹脂１００重量部に対し、炭酸カルシウム、タルク、クレーが２００〜４００重量部が好ましい。前記充填剤の含有量が２００重量部未満の場合は壁紙のエンボスのへたりが生じることがあり、４００重量部を超える場合にはエマルジョンの粘度が高くなり、凹部に充填しにくいという点から不都合が生じることがあるからである。また、充填物の充填剤として、珪藻土を使用する場合は１００〜２００重量部が好ましい。珪藻土の含有量が１００重量部未満の場合は、壁紙のエンボスの保持性が劣化し、吸放湿性が低下するという点で問題があり、一方、２００重量部を越えるとエマルジョンを充填する際、エンボスを有する表層紙の凹部に十分に充填できないことがあるという観点から好ましくない。また、充填物の充填剤として、水酸化アルミニウムを使用する場合は熱可塑性樹脂１００重量部に対し、２００〜６００重量部であることが好ましい。前記充填剤の含有量が２００重量部未満の場合は壁紙のエンボス保持性が低下するという問題が生じることがあり、６００重量部を超える場合にはエマルジョンの粘度が高くなり表層紙の凹部に充填しにくいという不都合が生じることがあるからである。
【００１６】
図２に本発明壁紙の表層紙の裏面の凹凸部に充填物となるエマルジョン状の熱可塑性樹脂、及び充填剤の混合物（以下、エマルジョン状混合物と記す。）を塗布している状態の一例の断面図を示す。本発明壁紙の表層紙の表面、及び／又は裏面全体に熱可塑性樹脂層が設けることが好ましい。また、図３に本発明壁紙のエマルジョン状混合物を加熱、硬化させた状態の一例の断面図を示す。本発明壁紙は表層紙８のエンボス付与によって生じた凹凸充填物を充填することによって、優れたエンボス保持性等の効果を奏するが、前記充填物を隙間なく充填する観点から、エマルジョン状混合物６を流し入れ、加熱・硬化させることにより形成する。本発明壁紙として使用する表層紙８が例えば吸水性の顕著な性質を有する場合には、前記エマルジョン状混合物を流し入れた際に水分を吸収してしまい、エンボスの変形等の問題がおこる可能性がある。従って、かかる問題を未然に防止する観点から、表層紙の裏面、即ち、エマルジョン状混合物を流し入れる面に熱可塑性樹脂層７を設けることが好ましい。表層紙８の裏面に設ける熱可塑性樹脂層７の素材としては、充填物と十分な剥離強度がえられるのもであれば、特に限定はされない。具体的には、ポリエチレン樹脂、ポリプロピレン樹脂、エチレンー酢酸ビニル共重合樹脂、ＥＭＭＡ、エチレンビニルアルコール樹脂、ウレタン樹脂等が透水性が低いという点から好ましい。また、エマルジョン状混合物６が表層紙８へのエンボス付与によって形成された凹部に隙間なく充填できるように粘度を水酸化アルミニウムによって調整することが好ましい。
【００１７】
また、表層紙の表面に熱可塑性樹脂層を設けることが、本発明壁紙の表面強度、及び防汚性の確保の観点から好ましい。表層紙の表面に設ける熱可塑性樹脂層としては、ポリプロピレン樹脂、エチレンビニルアルコール樹脂等が汚れ防止の観点から好ましい。
【００１８】
さらに、表層紙の表面、及び／又は裏面に設ける熱可塑性樹脂層に微細孔を設けることにより、例えば、珪藻土のように接触している空気中の水分の吸放出や上述したホルマリン等の悪臭物質を吸着する機能をもった充填剤を充填物に含有させる場合に有用である。尚、かかる場合には表層紙自体についても通気性を要することは言うまでもない。
【００１９】
【実施例】
（実施例）
エンボスの入った表層紙を繰り出し、前記表層紙の裏面には非透水性のポリエチレン系のフィルムが設けてあり、当該表層紙裏面を上側するようにし、水性エマルジョンを流し込みコーターにて均一塗布した後、８０〜１００℃に設定されたオーブンで前記塗布した水性エマルジョンを硬化させることにより、本発明壁紙を得た。
（比較例１）
坪量５０ｇ／ｍ２の裏打紙上にエチレンビニル共重合体系の接着剤を塗布し、実施例と同様のエンボスが付与された表層紙を貼着し、乾燥させることにより従来の紙壁紙を得た。
（比較例２乃至９）
水性エマルジョンの配合が異なる以外は「実施例」と同様に製作することにより、壁紙を得た。
【００２０】
（試験方法・判定方法）
１．エンボス性
試験方法：
４５０ｍｍ角の大きさに切断した試料を２０±２℃、湿度６０±１５％の条件の下、２４時間以上養生し、さらに、前記試料裏面に前記糊を均一に塗布し、標準光源（３Ａ光源）１５００ルクスを試料表面に対し垂直照射し、前記光源の逆の位置の試料表面に対し視点が４５度になるように目視にてエンボスの程度を判定した。判定基準は下記のとおりである。
○：シャープかつ十分なエンボスが入っている。△：エンボスは十分に入っているがシャープさに欠ける。×：エンボスは入っているが十分ではなく、シャープさにも欠ける。
【００２１】
２．エンボス保持性
試験方法：
４５０ｍｍ角の大きさに切断した試料、壁用施工糊（アミノール：水＝１０：７）、及び石膏ボードを２０±２℃、湿度６０±１５％の条件の下、２４時間以上、さらに、前記試料裏面に前記糊を均一に塗布し、軽く二つ折にして３０分間養生した。試験用ローラー（重量４６００ｇ、３５ｍｍ幅）を用いて縦、横方向に各々１往復ずつローラーをかけた。２０±２℃、湿度６０±１５％の条件の下、２４時間養生し、標準光源（３Ａ光源）で試料表面が１５００ルクスの照度になるように試料表面の水平方向に対し、４５度の角度の入射角で照射し、前記光源の逆の位置の試料表面の水平方向に対し視点が４５度になるように目視にてエンボスのへたり程度を判定した。判定基準は下記のとおりである。
５級：全くへたっていない。４級：ごくわずかにへたっている。３級：若干へたっている。２級：多少へたっている。１級：きつくへたっている。
上記エンボス性、及びエンボス保持性の試験結果は表１乃至４に示す。
【表１】
2005009046.tif 000003
【表２】
2005009046.tif 000004
【表３】
2005009046.tif 000005
【表４】
2005009046.tif 000006
【００２２】
【発明の効果】
本発明は上記のように実施され、以下の効果を奏する。
本発明により、壁紙を発泡させなくとも意匠性の高いシャープなエンボスが得られ、かつ優れたエンボス保持性を有した壁紙を得ることができる。また、本発明により壁紙にシャープなエンボスとともに、安定して深いエンボスを付与することができるため、施工の際の不陸吸収性に優れた壁紙を得ることができる。
また、本発明製造方法により上述したようにシャープなエンボスが得られるため、極めて高い意匠の壁紙を得ることができ、また、意匠の多様性を持たせることが可能になる。
本発明製造方法により、裏打紙を設けず壁紙を製造することができ、深いエンボスの部分にも隈なくエマルジョンがとも十分な強度が確保できるため、裏打紙を設ける必要がなく、安価である。また、裏打紙を設けていないため適度な可撓性を有し、施工性が極めてよい。
水性エマルジョンを構成する充填剤に水酸化アルミニウムを用いると防炎性の強い壁紙が得られ、また、珪藻土を用いるとＶＯＣ等を吸収する機能を有した壁紙が得られる。このように、水性エマルジョンを構成する充填剤を適宜選択することによって、新たな機能を付与することができるため、機能性面で多様性のある壁紙が得られる。
【図面の簡単な説明】
【図１】本発明壁紙の一例の断面図を示す。
【図２】本発明壁紙の表層紙の裏面の凹凸部にエマルジョン状混合物を塗布している状態の一例の断面図を示す。
【図３】本発明壁紙のエマルジョン状混合物を加熱、硬化させた状態の一例の断面図を示す。
【符号の説明】
１      表層紙
２  ２’充填物
５      ナイフコーター
６
【図１】
2005009046.tif 000007
【図２】
2005009046.tif 000008
【図３】
2005009046.tif 000009